(57)【要約】【課題】操業性が良好で、ガスバリア性、耐熱性に優れたポリエステルの製造方法を提供する。【解決手段】酸成分としてイソフタル酸を４ｍｏｌ％以上含有し、エチレングリコールまたは１，４−ブタンジオールを主たるグリコール成分とするポリエステルを製造するに際し、原料としてアルカリ金属化合物をアルカリ金属原子として１〜１０質量ｐｐｍ含有するイソフタル酸を用いることを特徴とするポリエステルの製造方法。および、好ましくは、触媒としてさらにリン化合物を使用する上記製造方法。【選択図】  なし【特許請求の範囲】
【請求項１】
酸成分としてイソフタル酸を４ｍｏｌ％以上含有し、エチレングリコールまたは１，４−ブタンジオールを主たるグリコール成分とするポリエステルを製造するに際し、原料としてアルカリ金属化合物をアルカリ金属原子として１〜１０質量ｐｐｍ含有するイソフタル酸を用いることを特徴とするポリエステルの製造方法。
【請求項２】
エステル化反応工程または重縮合工程において、触媒としてリン化合物を添加することを特徴とする請求項１記載のポリエステルの製造方法。
【発明の詳細な説明】
【０００１】
【発明の属する技術分野】
本発明は、操業性が良好で、オリゴマーによる成形金型の汚染が少なく、かつ、ガスバリア性、耐熱性に優れたポリエステルの製造方法に関するものである。
【０００２】
【従来の技術】
ポリエチレンテレフタレート（ＰＥＴ）などのポリエステルは、機械的強度、化学的安定性、透明性に優れており、また、軽量、安価であるために、各種のシート、フィルム、容器などに幅広く用いられ、特に、炭酸飲料、果汁飲料、液体調味料、食用油、酒、ワイン用などの容器用途の伸びが著しい。近年では、炭酸飲料、ワイン等の飲料用容器あるいは医療品用容器等においては、内容物を保存するという観点から、ガスバリヤー性が要求される場合が高まっている。しかし、ＰＥＴからなる容器は、ガスバリア性が不十分であるという問題があり、これを解決するものとして、ポリエチレンイソフタレート（ＰＥＩ）またはポリ（エチレンイソフタレート／エチレンテレフタレート）（ＰＥＩＴ）のような共重合ポリエステルからなるものが提案されている（例えば特許文献１）。
【０００３】
しかし、こうした共重合ポリエステル樹脂は、その重合時に、エチレンイソフタレート環状２量体などのオリゴマー（ＤＥＩ）が多量に副生するため、これらが成形時に成形金型を汚染したり成形品に異物として混入しやすいという問題があった。環状オリゴマーの発生量を抑制する方法として、例えば特許文献２にはプロトン酸触媒を用いる方法が提案されている。しかしながら、この方法では、ＰＥＩまたはＰＥＩＴ中のジエチレングリコール（ＤＥＧ）共重合割合が増加しすぎ、ＰＥＩまたはＰＥＩＴのガラス転移点（Ｔｇ）が低下してしまうため、樹脂チップの乾燥中に、チップ同士がブロッキングしてしまい、取り扱いが悪くなり、操業性が低下するという問題があった。また、成形品にした際に十分な耐熱性が得られないという問題もあった。一方、ポリブチレンイソフタレート（ＰＢＩ）系ポリエステルの場合には、プロトン酸触媒を用いると、テトラヒドロフラン（ＴＨＦ）が多量に発生し、重合反応が進まなくなり、高重合度のポリマーが得られないという問題があった。
【０００４】
ガスバリア性と耐熱性を両立させる方法として、特許文献３には、ＰＥＩＴに１，３−ビス（２−ヒドロキシエトキシ）ベンゼンを共重合する方法が提案されている。しかし、この方法では、１，３−ビス（２−ヒドロキシエトキシ）ベンゼンに起因するオリゴマーが発生し、成形金型等を汚染する場合があり、必ずしも優れた方法とは言えなかった。
【０００５】
【特許文献１】
特開昭５９−６４６２４号公報
【特許文献２】
特開昭５９−６４６２５号公報
【特許文献３】
特開２００１−３４２３３４号公報
【０００６】
【発明が解決しようとする課題】
本発明は上記のような問題点を解決し、操業性が良好で、オリゴマーによる成形金型の汚染が少なく、かつ、ガスバリア性、耐熱性に優れたポリエステルの製造方法を提供することを課題とするものである。
【０００７】
【課題を解決するための手段】
本発明者らは、鋭意検討の結果、ポリエステルの原料として、アルカリ金属化合物を特定量含有するイソフタル酸を用いることにより、上記課題が解決されることを見出し、本発明に到達した。
【０００８】
すなわち、本発明の要旨は次のとおりである。
１．酸成分としてイソフタル酸を４ｍｏｌ％以上含有し、エチレングリコールまたは１，４−ブタンジオールを主たるグリコール成分とするポリエステルを製造するに際し、原料としてアルカリ金属化合物をアルカリ金属原子として１〜１０質量ｐｐｍ含有するイソフタル酸を用いることを特徴とするポリエステルの製造方法。
２．エステル化反応工程または重縮合工程において、触媒としてリン化合物を添加することを特徴とする１に記載のポリエステルの製造方法。
【０００９】
【発明の実施の形態】
以下、本発明について詳細に説明する。
【００１０】
本発明により製造されるポリエステルは、酸成分としてイソフタル酸（ＩＰＡ）を４ｍｏｌ％以上含有するものである。ＩＰＡの含有量が４ｍｏｌ％未満では、ガスバリア性が低下するため好ましくない。
【００１１】
ポリエステルを構成する他の酸成分としては、テレフタル酸（ＴＰＡ）、フタル酸、アジピン酸、セバシン酸、２，６−ナフタレンジカルボン酸、５−ナトリウムスルホイソフタル酸、パラヒドロキシ安息香酸、１，４−ナフタレンジカルボン酸、４，４’−ジフェニルジカルボン酸、ジフェノキシエタンジカルボン酸、ドデカン二酸、ヘキサデカン二酸、エイコサン二酸、乳酸、コハク酸、ダイマー酸、２−（９，１０−ジヒドロ−９−オキサ−１０−オキサイド−１０−フォスファフェナントレン−１０−イル）メチルコハク酸、ビス−（２−ヒドロキシエチル）−エステル、３−メチルホスフィニコプロピオン酸、ε−カプロラクトン、δ−バレロラクトンなどが挙げられるが、中でもテレフタル酸が好ましく用いられる。
【００１２】
一方、ポリエステルの主たるグリコール成分は、エチレングリコール（ＥＧ）または１，４−ブタンジオール（ＢＤ）である。少量であれば、他のグリコール成分、例えば、ネオペンチルグリコール、１，３−プロピレングリコール、１，４−シクロヘキサンジメタノール、２−メチル−１，３−プロパンジオール、トリシクロデカンジメタノール、ジエチレングリコール、トリエチレングリコール、１，６−ヘキサンジオール、１，９−ナノンジオール、ポリエチレングリコール、ポリテトラメチレングリコールなどの脂肪族グリコールを用いてもよい。また、グリコールは併用しても差し支えない。
【００１３】
本発明の製造方法は、上記のポリエステルを製造するにあたって、アルカリ金属化合物をアルカリ金属原子として１〜１０ｐｐｍ含有するＩＰＡを原料として使用する必要がある。原料のＩＰＡに含有しているアルカリ金属化合物がアルカリ金属原子として１質量ｐｐｍ未満であると、ポリエステルを構成する主たるグリコールがＥＧの場合には、ＩＰＡとＥＧのエステル化反応時、および重縮合反応時において、ＤＥＧが多量に副生し、ＤＥＧが多量に共重合されたポリエステルとなる。ＤＥＧの共重合割合が高くなると、Ｔｇが低下し、樹脂ペレットの乾燥中にチップ同士がブロッキングし取り扱いが悪くなり、操業性が低下するため好ましくない。また、成形品にした際に十分な耐熱性が得られなくなるため好ましくない。また、主たるグリコールがＢＤの場合には、ＴＨＦが多量に発生し、酸／グリコールの比率が変化して重合反応が進まなくなるため好ましくない。
【００１４】
原料のＩＰＡに含有しているアルカリ金属化合物がアルカリ金属原子として１０質量ｐｐｍを超えると、主たるグリコールがＥＧの場合には、ＤＥＧの副生量が低下し、ＤＥＩ等のオリゴマーが多量に副生し、成形金型等を汚染するため好ましくない。また、脂肪族グリコールの種類に関わらず、所望の極限粘度のポリエステルが得られず、ポリエステルの強度特性が低下する場合がある。
【００１５】
アルカリ金属化合物の元素の種類としては、Ｎａ、Ｋ、Ｌｉなどが好ましく、それらの元素は、水酸化物、酢酸塩、または炭酸塩としてＩＰＡに含有されていることが好ましい。
【００１６】
ＩＰＡ中にアルカリ金属化合物を含有させる方法としては、容器の中にＩＰＡの粉体を投入し、アルカリ金属化合物の溶解した水を加え、浸した後脱水し、乾燥する方法、あらかじめ容器をアルカリ金属化合物の水溶液に接触させ、容器内壁にアルカリ金属化合物を付着させておき、その容器にＩＰＡを投入し、ＩＰＡ中にアルカリ金属化合物を移行させる等の方法が挙げられるが、これらに限定されるものではない。
【００１７】
このようなアルカリ金属化合物を含有するＩＰＡとＥＧとを反応させる場合には、ＩＰＡに対してモル比１．１〜４．０のＥＧとからなるスラリーをエステル化反応缶に投入し、窒素ガス制圧下、温度１８０〜２００℃で５〜７時間エステル化反応を行い、ＰＥＩの低重合体を得ることができる。また、これを高重合度化させるために、このＰＥＩ低重合体に重合触媒を添加し、０．０１〜１３．３ｈＰａの減圧下、温度２５０〜２８０℃で、極限粘度が０．５以上となるまで重縮合反応を行うことができる。
【００１８】
また、テレフタル酸（ＴＰＡ）を共重合させる場合には、上記の方法で得たＰＥＩ低重合体と、温度２３０〜２５０℃で窒素ガス制圧下、ビス−（β−ヒドロキシエチル）テレフタレートおよび／またはその低重合体の存在するエステル化反応槽に、ＴＰＡに対してモル比１．１〜２．０倍のＥＧとＴＰＡのスラリーを添加し、常圧下、滞留時間７〜８時間反応させて、得られた反応率９５％のＰＥＴ低重合体とを、各々重合反応缶に所定量移送し、重合触媒を添加し、０．０１〜１３．３ｈＰａの減圧下、温度２５０〜２８０℃で、極限粘度が０．５以上となるまで重縮合反応を行うことにより製造できる。
【００１９】
また、アルカリ金属化合物を含有するＩＰＡとＢＤとを反応させる場合には、ＩＰＡに対してモル比１．１〜４．０のＢＤとからなるスラリーをエステル化反応缶に投入し、窒素ガス制圧下、温度１８０〜２００℃で５〜７時間エステル化反応を行い、ＰＢＩの低重合体を得ることができる。また、これを高重合度化させるために、このＰＢＩ低重合体に重合触媒を添加し、０．０１〜１３．３ｈＰａの減圧下、温度２５０〜２８０℃で、極限粘度が０．５以上となるまで重縮合を行うことにより、ＰＢＩを得ることができる。
【００２０】
さらに、ＰＢＩにＴＰＡを共重合させる場合には、温度１５０℃で窒素ガス制圧下、エステル化反応槽に、テレフタル酸ジメチル（ＤＭＴ）とＤＭＴに対してモル比１．１〜２．０のＢＤおよび重合触媒を添加し、常圧下、滞留時間１〜２時間で反応させた後、２〜５時間かけて２３０〜２５０℃に昇温することによりＢＤとＴＰＡののエステル化物を得ることができる。このエステル化物と上記の方法で得たＰＢＩとを、各々重合反応缶に所定量移送し、重合触媒を添加し、０．０１〜１３．３ｈＰａの減圧下、温度２３０〜２６０℃で、極限粘度が０．５以上となるまで重縮合反応を行うことにより製造できる。
また、ＴＰＡ、ＩＰＡ、ＢＤの共重合ポリエステルは、次の方法で製造するこのもできる。すなわち、窒素ガス制圧下、ＩＰＡとＤＭＴの存在する重合反応缶に、ＩＰＡとＤＭＴに対してモル比１．１〜２．０のＢＤおよび重合触媒を添加し、温度１５０℃で１〜２時間反応させた後、２〜５時間かけて２３０〜２５０℃に昇温し、ＢＤ、ＴＰＡ、ＩＰＡのエステル化物を得た後、さらに２３０〜２６０℃で極限粘度が０．５以上となるまで重縮合反応を行う。
【００２１】
また、本発明の効果を阻害しない範囲であれば、ヒンダードフェノール系化合物のような抗酸化剤、コバルト化合物、蛍光剤、染料のような色調改良剤、二酸化チタンのような顔料および酸化セリウムのような耐光剤などの添加物を含有させてもよい。
【００２２】
本発明のポリエステル樹脂の製造方法では、エステル化反応前または重縮合反応前に、触媒としてリン化合物を添加することが好ましい。リン化合物の種類としては、特に限定されないが、リン酸、リン酸トリメチル、リン酸トリエチルなどが挙げられ、リン酸トリエチルが好ましい。
【００２３】
リン化合物の添加量は、酸成分１ｍｏｌに対し０．２×１０−４〜２００×１０−４ｍｏｌの範囲とすることが好ましく、０．３×１０−４〜１００×１０−４ｍｏｌの範囲がさらに好ましく、０．４×１０−４〜５０×１０−４ｍｏｌの範囲が最も好ましい。リン化合物の添加量が、酸成分１ｍｏｌに対し２００×１０−４ｍｏｌを超えると、エステル化反応工程または重縮合化工程において、グリコールがＥＧの場合にはＤＥＧの副生量が増加し、また、グリコールがＢＤの場合にはＴＨＦが多量に生成し、いずれの場合も好ましくない。また、リン化合物の添加量が、酸成分１ｍｏｌに対し０．２×１０−４ｍｏｌ未満となると、エステル化反応工程または重縮合化工程において、ＤＥＧ等のエーテル体の副生量が低下し、ＤＥＩ等のオリゴマーが多量に副生し、成形金型等を汚染するため好ましくない。
【００２４】
本発明の製法により得られたＩＰＡ酸成分の共重合されたポリエステルは、他のポリエステルと混合して用いてもよい。例えば、ＩＰＡ共重合量の比較的高いポリエステルを、ＰＥＴやＰＢＴにより希釈し、目的に応じて耐熱性、バリア性、加工性などを調整して用いることができる。
【００２５】
【作用】
ＤＥＧやＴＨＦ等のエーテル縮合物は、主としてオリゴマーのカルボキシル基が、一種の酸触媒として作用し、グリコールがエーテル結合することにより副生する。原料のＩＰＡ中に含有しているアルカリ金属化合物は、塩基として作用するため、アルカリ金属化合物の含有量が多いと、グリコールがＥＧの場合には、ＤＥＧの副生量が低下してしまい、環状オリゴマーの発生を引き起こすと推定される。また、グリコールの種類に関わらず、アルカリ金属化合物はエステル化反応を阻害する作用があるため、反応時間が長くなり、操業性が低下したり、所望の重合度、すなわち強度特性のポリエステルを得ることができない場合がある。一方、アルカリ金属化合物の含有量が少なくなりすぎると、ＤＥＧやＴＨＦ等のエーテル体の副生量が極端に多くなり、ガラス転移温度を低下させたり、作業環境の悪化を引き起こす。グリコールがＥＧの場合には、重合時に副生するＤＥＧを有効活用し、その共重合割合を制御することが可能となり、比較的簡便に、操業性やポリエステルの耐熱性を低下させることなく低オリゴマー化を図ることが可能となる。
【００２６】
【実施例】
次に、本発明を実施例によって具体的に説明する。なお、特性値等の測定及び評価方法は、次の通りである。
（ａ）極限粘度
フェノールと四塩化エタンとの等重量混合物を溶媒として、温度２０．０℃で測定した。
（ｂ）ＩＰＡ、ＤＥＧ及びその他の共重合割合
ポリエステルを重水素化ヘキサフルオロイソプロパノールと重水素化クロロホルムとの容量比１／２５の混合溶媒に溶解し、日本電子社製ＬＡ−４００型ＮＭＲ装置で１Ｈ−ＮＭＲを測定し、得られたチャートの各共重合成分のプロトンのピークの積分強度から、共重合割合を求めた。
（ｃ）ガラス転移温度（Ｔｇ）
パーキンエルマー社製示差熱走査熱量計ＤＳＣ−７型を用い、２５℃から２８０℃の範囲で、昇温速度２０℃／分で測定し、再昇温時のチャートよりＴｇを求めた。
（ｄ）ガスバリア性（炭酸ガス透過係数）〔単位：ｍｌ・ｍｍ／ｍ２・ｄａｙ・ａｔｍ  〕
ボトルの切片について、ジーエルサイエンス社製ＧＰＭ−２５０型測定器を用いて、二酸化炭素の透過した体積から求めた。この値は低いほど良く、８．０未満であれば合格とした。
（ｅ）ボトルの耐熱性
延伸ブロー成形により得たボトルに、７０℃の熱水を満たし、３０分間放置後の体積変化の有無を目視で調べた。
○：体積変化なし（合格）。
×：体積変化あり（不合格）。
（ｆ）金属含有量
白金るつぼに試料５ｇ秤量し、濃硫酸２ｍｌを加え電気炉で灰化する。るつぼ中の灰分を希塩酸水溶液に溶解させ、日本ジャーレルアッシュ製ＩＣＰ分析装置ＡＲＩＳ−ＡＰにて定量した。
（ｇ）ボトル成形不良の有無
プレフォーム、ボトルを目視で確認し、形状不良、ひび割れ等外観検査を行った。
○：不良なし（合格）
△：一部不良品（１割以下）（不合格）
×：不良品多発（１割超）（不合格）
【００２７】
実施例１
１Ｎ水酸化ナトリウム水溶液２０Ｌを容積１００Ｌのステンレス製容器に上部投入口より投入し、下部排水バルブよりこの水溶液を抜いた後、バルブを閉じ、１００℃で３時間加熱し、乾燥させた。この容器を冷却後、ＩＰＡ５０Ｋｇを投入し、投入口より下部払い出し弁を開き、ＩＰＡを抜き取った。このＩＰＡ中の水酸化ナトリウム量は、ナトリウム原子として１．５質量ｐｐｍであった。（他の例では、ＩＰＡの投入量、アルカリの種類を変えることにより、ＩＰＡ中のアルカリ化合物の量を調整した。）
【００２８】
次に、ビス（β−ヒドロキシエチル）テレフタレート及びその低重合体の存在するエステル化反応缶に、ＴＰＡとＥＧとのモル比１／１．６のスラリーを連続的に供給し、温度２５０℃、圧力５００Ｐａの条件で反応させ、滞留時間を８時間としてエステル化反応率９５％のＰＥＴオリゴマーを連続的に得た。別のエステル化反応缶に、水酸化ナトリウムがナトリウム原子として１．５質量ｐｐｍ含有するＩＰＡ３３．２ｋｇとＥＧ３７．２Ｋｇ（モル比１／３）からなるスラリー、およびリン酸トリエチルを、酸成分１ｍｏｌに対し５×１０−４ｍｏｌとなる量（２３ｇ）投入し、温度２００℃、常圧で５時間エステル化反応を行い、エステル化反応率９５％のＰＥＩ低重合体を得た。ＰＥＴ低重合体１０ｋｇとＰＥＩ低重合体４０ｋｇとを重縮合反応缶に仕込み、全酸成分１ｍｏｌに対し三酸化アンチモン４×１０−４ｍｏｌ（２９ｇ）のＥＧ溶液（１．３Ｋｇ）を加え、減圧にして、最終的に６６．７Ｐａ、２８０℃で３時間重縮合を行い、ＰＥＩＴ〔ポリエステル（Ａ）〕を得た。得られたポリエステル（Ａ）は、極限粘度が０．８５、ＩＰＡの共重合割合が７９．２ｍｏｌ％、Ｔｇが６３℃であった。ポリエステル（Ａ）は、静置の乾燥機で５０℃で２０時間、減圧度６６．７Ｐａで真空乾燥を行ったが、ブロッキング等は特に見られなかった。
【００２９】
一方、ＰＥＴオリゴマー６０ｋｇを重縮合反応器に仕込み、ＴＰＡ成分１ｍｏｌに対し三酸化アンチモンが２×１０−４ｍｏｌ（１７ｇ）のＥＧ溶液（０．８Ｋｇ）を加え、重縮合反応器中を減圧にして、最終的に６６．７Ｐａ、２８０℃で、２時間重縮合を行い、極限粘度０．６５のＰＥＴを得た。このＰＥＴを、回転式固相重合装置に仕込み、７０℃で２時間予備乾燥し、続いて１３０℃で４時間乾燥させた後、温度  ２２０℃、圧力６６．７Ｐａで１８時間固相重合を行い、極限粘度０．７５のＰＥＴ〔ポリエステル（Ｂ）〕を得た。
【００３０】
ポリエステル（Ａ）１０ｋｇ（２０重量部）とポリエステル（Ｂ）４０ｋｇ（８０重量部）とをブレンドし、シリンダー各部及びノズルの温度２８０℃、スクリュー回転数１００ｒｐｍ、射出時間８秒、冷却時間２２秒、金型温度２０℃に設定した射出成形機（日精エーエスビー製ＡＳＢ−５０ＨＴ型）でプレフォームを成形した（溶融滞留時間は１分）。次いで、このプレフォームを１１０℃の雰囲気下、ブロー圧力２ＭＰａで延伸ブロー成形し、胴部平均肉厚２５０μｍ、内容積１Ｌのボトルとし、引き続いて１６０℃に設定した金型内で圧縮緊張下、１０秒間ヒートセットしてボトルを作成した。これらを連続で１０００本のボトルを作成したが、成形金型、ボトル表面にオリゴマーによる汚染は認められなかった。また、ボトルの成形性、ガスバリア性、耐熱性ともに良好であった。得られたボトルの評価結果等を表１に示す。
【００３１】
実施例２、３、比較例１、３
ポリエステル（Ａ）のＩＰＡの共重合割合、原料ＩＰＡアルカリ金属化合物の種類とその含有量、ポリエステル（Ａ）とポリエステル（Ｂ）との混合割合を表１に示すように変えた以外には、実施例１に準じた方法でポリエステルを製造し、ボトルを作製した。得られたボトルの評価結果等を表１に示す。
【００３２】
実施例４、５、比較例２
ポリエステル（Ａ）の共重合割合、原料ＩＰＡ中アルカリ金属化合物の種類を表１に示すように変え、ポリエステル（Ａ）を実施例１に準じた方法で固相重合し、ポリエステル（Ｂ）を混合せず、ポリエステル（Ａ）のみを成形に供した。表１には、固相重合後のポリエステル（Ａ）の特性値、および得られたボトルの評価結果等を示す。
【００３３】
実施例６
実施例１と同様にして、ＩＰＡに水酸化ナトリウムをナトリウム原子として１．５質量ｐｐｍ含有させた。このＩＰＡ３３．２Ｋｇ、テレフタル酸ジメチル（ＤＭＴ）９．７Ｋｇ、ＢＤ４５．１Ｋｇ（ＩＰＡ、ＤＭＴに対してモル比２）を重合反応器に仕込み、触媒として、テトラブチルチタネート（ＴＢＴ）が酸成分１ｍｏｌに対し１×１０−４ｍｏｌとなる量（８．５ｇ）溶解したＢＤ溶液１Ｋｇ投入し、常圧下１５０℃で１時間、および３時間で２５０℃まで昇温し、エステル化反応、エステル交換反応を行った。得られたエステル化物に、触媒としてリン酸トリエチルを酸成分１ｍｏｌに対し、０．５×１０−４ｍｏｌとなる量（２３ｇ）投入し、２４５℃で２時間、減圧下で重縮合反応を行い、ポリエステル（Ａ）を得た。得られたポリエステル（Ａ）は、極限粘度が０．８５、ＩＰＡの共重合割合が７９．２ｍｏｌ％、Ｔｇが６６℃であった。ポリエステル（Ａ）は実施例１と同様にして真空乾燥を行ったが、ブロッキング等は特に見られなかった。さらに、実施例１と同様にしてポリエステル（Ｂ）を得、ポリエステル（Ａ）とポリエステル（Ｂ）とを混合してプレフォームを成形した。さらに実施例１と同様にボトルを作成した。得られたボトルの評価結果等を表１に示す。
【００３４】
実施例７、比較例４
ポリエステル（Ａ）のＩＰＡの共重合割合、原料ＩＰＡアルカリ金属化合物の種類とその含有量、ポリエステル（Ａ）とポリエステル（Ｂ）との混合割合を表１に示すように変えた以外には、実施例６に準じた方法でボトルを作製した。得られたボトルの評価結果等を表１に示す。
【００３５】
【表１】
2004323627.tif 000002
【００３６】
実施例１〜７ではいずれも良好なポリエステルが得られ、性能にも問題は生じなかった。
比較例１では、原料ＩＰＡ中のナトリウム含有量が少なすぎるため、ポリエステル（Ａ）のＤＥＧ共重合割合が増加し、Ｔｇが低下したため、このチップを乾燥させたところ、ブロッキングが生じた。また、ボトルの耐熱性が低下した。
比較例２では、ポリエステル（Ａ）のＩＰＡの共重合割合が少なすぎるため、ボトルのガスバリア性が低下した。
比較例３では、原料ＩＰＡ中のナトリウム含有量が多すぎるため、ＤＥＧ共重合割合が低くなりすぎ、ボトル成形時にオリゴマーによる成形金型の汚染が発生した。また、ポリエステル（Ａ）の極限粘度がやや低くなったため、ボトル成形不良がやや認められた。
比較例４では、原料ＩＰＡ中のナトリウム含有量が少なすぎるため、重合時にＴＨＦが多量に発生し、ポリエステル（Ａ）が所望の粘度まで到達しなかったため、ボトル成形不良が多発した。
【００３７】
【発明の効果】
本発明の製造方法によれば、オリゴマーによる成形金型の汚染が少なく、かつ、ガスバリア性、耐熱性に優れたポリエステルが得られ、各種のシート、フィルム、容器、特に、炭酸飲料、果汁飲料、液体調味料、食用油、酒、ワイン用などの容器や、医療品用容器等に用いることができる。